(57)【要約】  本発明は、ポリアクリル繊維に基くコンパクト糸から成る繊維の扁平形成物特に織物に関する。これらのポリアクリル繊維は、４０ｍｍ〜７０ｍｍのステープルファイバ長を持つステープルファイバであり、それにより有利な特徴を持ちかつ多面的に使用可能な小さい細孔体積を持つ繊維の扁平形成物が得られる。【特許請求の範囲】
【請求項１】
繊維特にポリアクリル繊維に基くコンパクト糸から成る繊維の扁平形成物特に織物において、コンパクト糸の細孔体積がコンパクト糸の全体積の２０％より少なく、ポリアクリル繊維が４０ｍｍ〜７０ｍｍのステープルファイバ長を持つステープルファイバであることを特徴とする、繊維の扁平形成物。
【請求項２】
好ましいステープルファイバ長が６０ｍｍであることを特徴とする、請求項１に記載の扁平形成物。
【請求項３】
コンパクト糸が２種類又はそれ以上のコンパクト糸から成る混合糸であり、少なくとも１種類のコンパクト糸がポリアクリル繊維から成っていることを特徴とする、請求項１又は２に記載の扁平形成物。
【請求項４】
扁平形成物が２種類又はそれ以上のコンパクト糸から成る混合繊維であり、少なくとも１種類のコンパクト糸がポリアクリル繊維を含んでいることを特徴とする、請求項１〜３の１つに記載の扁平形成物。
【請求項５】
カブリオレ幌布、濾布、日よけ、防水シート又は帆船用カバーのために，請求項１〜４の１つに記載の織布の使用。
【発明の詳細な説明】
【技術分野】
【０００１】  本発明は、ポリアクリル繊維に基くコンパクト糸から成る繊維の扁平形成物特に織物に関する。
【背景技術】
【０００２】  繊維の扁平形成物では、使用事例に応じて異なる特性が要求される。これらの要求は特に機械的、物理的、化学的、光学的又は触覚的性質であってもよい。産業は、異なる使用事例に適当に合わされる織物構造を顧客が利用できるように常に努力してきた。これにより基礎となっている糸及び／又は織物構造及び／又は仕上げの種類においてそれぞれ異なる一連の織物変種を生じる。使用される糸は、例えば繊維の番手、ステープル長及び構造（混合糸、コンパクト糸）に関して望み通りに選ぶことができる。全体的な結果総括即ち技術的、経済的及び環境上の性能に関する織物の評価の文脈から、織物変種のこの多様性の減少への要求が生じた。
【発明の開示】
【発明が解決しようとする課題】
【０００３】  従って本発明の課題は、その特徴のため多面的に有利に使用可能な改善された織物を提供することである。
【課題を解決するための手段】
【０００４】  この課題は、請求項１の特徴を持つ繊維の扁平形成物により解決された。この繊維の扁平形成物は、特にコンパクト糸から成る織物であり、コンパクト糸はポリアクリルステープルファイバに基いて製造されている。コンパクト糸はポリアクリル繊維のみから成るか、又はポリアクリル繊維及び他のポリマ繊維から成る混合糸であってもよく、これらの糸はなるべくコンパクト糸として混合糸中に存在している。【０００５】  本発明の利点は、複数のコンパクト糸を含む混合織物から成る扁平形成物においても現れ、その際少なくとも１種類のコンパクト糸はポリアクリル繊維から成っている。【０００６】  本発明による扁平形成物は高い密度及び少ない毛羽立ちを持ち、このことは引続く加工のために重要である。これらの利点は、４０ｍｍ〜７０ｍｍなるべく６０ｍｍのステープルファイバ長のコンパクト糸を持つ繊維の扁平形成物において得られる。前記のステープルファイバ長のポリアクリル繊維から成るこの新しいコンパクト糸は、繊維の一層良好な撚りを可能にするので、一層少ない細孔体積が生じる。減少した細孔体積は、他方では、織物の摩耗試験において著しく高い摩擦回数を生じる。今までのコンパクト糸織物は、マルチンデールの摩耗試験において、織物が破壊されるまでに、１００，０００の摩擦回数を可能にした。ポリアクリル繊維から成る６０ｍｍのステープルファイバ長を持つ本発明による繊維の扁平形成物は、同じ試験において３００，０００の摩擦回数を超過した。【０００７】  改善された新しい織物は、その特徴のため多面的に使用可能である。例えば表面効果、被覆及び貼り合わせのような織物構造及び織物の仕上げに関する標準化も、可能である。【０００８】  以下の例は本発明のそれ以上の説明に役立つ。
【発明を実施するための最良の形態】
【０００９】例１  コンパクト糸４０／１３．０（１ｃｍ当たり縦糸の数／１ｃｍ当たり横糸の数）か      ら成るポリアクリル繊維織物は、４０ｍｍのステープルファイバ長のポリアクリル      繊維を含んでいる。織物の基礎となっている糸の細孔体積は、糸の全体積の１０％      である。繊維端部Ｆの数は、織物の所定の長さ及び重量当たり０．８９Ｍｉｏに定      められる。織物は３２５ｇ／ｍ２の重量及びＤ＝０．８０ｍｍの厚さを持っている      。測定された空気透過度は毎分１ｄｍ２当たり１６０ｌである。コンパクト糸は図      １に概略的に示されている。【００１０】例２  コンパクト糸４０／１３．５（１ｃｍ当たり縦糸の数／１ｃｍ当たり横糸の数）か      ら成るポリアクリル繊維織物は、６０ｍｍのステープルファイバ長のポリアクリル      繊維を含んでいる。織物の基礎となっている糸の細孔体積は、糸の全体積の４０％      である。繊維端部の数は、織物の所定の長さ及び重量当たり０．５９Ｍｉｏに定め      られる。織物は３２５ｇ／ｍ２の重量及びＤ＝０．７８ｍｍの厚さを持っている。      測定された空気透過度は毎分１ｄｍ２当たり１４８ｌである。コンパクト糸は図２      に概略的に示されている。【００１１】例３  コンパクト糸４０／１３．５（１ｃｍ当たり縦糸の数／１ｃｍ当たり横糸の数）か      ら成るポリアクリル繊維織物は、８０ｍｍのステープルファイバ長のポリアクリル      繊維を含んでいる。織物の基礎となっている糸の細孔体積は、糸の全体積の１％で      ある。繊維端部の数は、織物の所定の長さ及び重量当たり０．４８Ｍｉｏに定めら      れる。織物は３２５ｇ／ｍ２の重量及びＤ＝０．７５ｍｍの厚さを持っている。測      定された空気透過度は毎分１ｄｍ２当たり１２０ｌである。コンパクト糸は図３に      概略的に示されている。【００１２】  図示した３つのすべての例は、縦糸及び横糸の繊維の数により生じる高い密度を持つ織物を示している。細い糸は、同じ重量で織物の面積当たり多くの糸が存在するようにする。他方コンパクト糸の使用により糸密度も高まるので、織物は非常に少ない毛羽立ちを持っている。他方図示した３つのすべての織物は非常に小さい細孔体積を示し、即ちコンパクト糸は大部分糸から成り、全く小さい割合の細孔を持ち、例１では１０％、例３では１％である。これは、コンパクト糸中における４０ｍｍ〜７０ｍｍのステープルファイバ長のステープルファイバがほぼ平行に向けられ、一層よく撚られることによって、達成される。ポリアクリル繊維の束ね易さは、引続く紡糸過程における良好な圧縮可能性を与える。ポリアクリル繊維の今までの圧縮防止方法は、太い個所、ネップ及び細い個所を生じるので、圧縮紡糸方法による糸の紡糸は不可能であった。【００１３】  この説明は次の表１によって補足され、この表において上記の３つの織物が、その種々の特性について求められかつ評価されている。この表において比較のため、２０ｍｍの長さを持つフィラメントから成る織物と、１００ｍｍの長さのステープルファイバを持つ織物とが取り上げられた。評価は段階１〜５で行われ、１は最良の評価、５は最悪の評価である。すべての特性についての総合評価は、本発明による織物がその特性のため広範な使用を可能��することを示している。【００１４】  本発明による織物は、カブリオレ幌布、濾布、日よけ、防水シート又は帆船用カバーに有利に処理される。【００１５】
【表１】
2008530392.tif 000002
2008530392.tif 000003
【図面の簡単な説明】
【００１６】
【図１】コンパクト糸を概略的に示す。
【図２】コンパクト糸を概略的に示す。
【図３】コンパクト糸を概略的に示す。
【図１】
2008530392.tif 000004
【図２】
2008530392.tif 000005
【図３】
2008530392.tif 000006
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
ポリアクリル繊維に基くコンパクト糸から成る繊維の扁平形成物特に織物において、コンパクト糸の細孔体積がコンパクト糸の全体積の２０％より少なく、ポリアクリル繊維が４０ｍｍ〜７０ｍｍのステープルファイバ長を持つステープルファイバであることを特徴とする、繊維の扁平形成物。
【請求項２】
好ましいステープルファイバ長が６０ｍｍであることを特徴とする、請求項１に記載の扁平形成物。
【請求項３】
コンパクト糸が２種類又はそれ以上のコンパクト糸から成る混合糸であり、少なくとも１種類のコンパクト糸がポリアクリル繊維から成っていることを特徴とする、請求項１又は２に記載の扁平形成物。
【請求項４】
扁平形成物が２種類又はそれ以上のコンパクト糸から成る混合繊維であり、少なくとも１種類のコンパクト糸がポリアクリル繊維を含んでいることを特徴とする、請求項１〜３の１つに記載の扁平形成物。
【請求項５】
カブリオレ幌布、濾布、日よけ、防水シート又は帆船用カバーのために，請求項１〜４の１つに記載の織布の使用。
【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
ポリアクリル繊維に基くコンパクト糸から成る繊維の扁平形成物特に織物において、コンパクト糸の細孔体積がコンパクト糸の全体積の２０％より少なく、ポリアクリル繊維が４０ｍｍ〜８０ｍｍのステープルファイバ長を持つステープルファイバであることを特徴とする、繊維の扁平形成物。
【請求項２】
好ましいステープルファイバ長が６０ｍｍであることを特徴とする、請求項１に記載の扁平形成物。
【請求項３】
コンパクト糸が２種類又はそれ以上のコンパクト糸から成る混合糸であり、少なくとも１種類のコンパクト糸がポリアクリル繊維から成っていることを特徴とする、請求項１又は２に記載の扁平形成物。
【請求項４】
扁平形成物が２種類又はそれ以上のコンパクト糸から成る混合織物であり、少なくとも１種類のコンパクト糸がポリアクリル繊維を含んでいることを特徴とする、請求項１〜３の１つに記載の扁平形成物。
【請求項５】
カブリオレ幌布、濾布、日よけ、防水シート又は帆船用カバーのために，請求項１〜４の１つに記載の織布の使用。
【手続補正２】
【補正対象書類名】明細書
【補正対象項目名】０００６
【補正方法】変更
【補正の内容】
【０００６】  本発明による扁平形成物は高い密度及び少ない毛羽立ちを持ち、このことは引続く加工のために重要である。これらの利点は、４０ｍｍ〜８０ｍｍなるべく６０ｍｍのステープルファイバ長のコンパクト糸を持つ繊維の扁平形成物において得られる。前記のステープルファイバ長のポリアクリル繊維から成るこの新しいコンパクト糸は、繊維の一層良好な撚りを可能にするので、一層少ない細孔体積が生じる。減少した細孔体積は、他方では、織物の摩耗試験において著しく高い摩擦回数を生じる。今までのコンパクト糸織物は、マルチンデールの摩耗試験において、織物が破壊されるまでに、１００，０００の摩擦回数を可能にした。ポリアクリル繊維から成る６０ｍｍのステープルファイバ長を持つ本発明による繊維の扁平形成物は、同じ試験において３００，０００の摩擦回数を超過した。
【手続補正３】
【補正対象書類名】明細書
【補正対象項目名】００１２
【補正方法】変更
【補正の内容】
【００１２】  図示した３つのすべての例は、縦糸及び横糸の繊維の数により生じる高い密度を持つ織物を示している。細い糸は、同じ重量で織物の面積当たり多くの糸が存在するようにする。他方コンパクト糸の使用により糸密度も高まるので、織物は非常に少ない毛羽立ちを持っている。他方図示した３つのすべての織物は非常に小さい細孔体積を示し、即ちコンパクト糸は大部分糸から成り、全く小さい割合の細孔を持ち、例１では１０％、例３では１％である。これは、コンパクト糸中における４０ｍｍ〜８０ｍｍのステープルファイバ長のステープルファイバがほぼ平行に向けられ、一層よく撚られることによって、達成される。ポリアクリル繊維の束ね易さは、引続く紡糸過程における良好な圧縮可能性を与える。ポリアクリル繊維の今までの圧縮防止方法は、太い個所、ネップ及び細い個所を生じるので、圧縮紡糸方法による糸の紡糸は不可能であった。
【国際調査報告】
2008530392.tif 000007
2008530392.tif 000008
2008530392.tif 000009
2008530392.tif 000010